(57)【要約】【目的】薄膜のプラスチック基材への塗工に於いても、硬度、耐擦傷性等を低下させることなく、低硬化収縮、カールの少ない硬化膜を形成することができる。【解決手段】活性エネルギー線硬化性樹脂組成物において、エポキシ当量が１２０〜５００ｇ／ｅｑ、重量平均分子量が５，０００〜１００，０００、ガラス転移温度が３０℃以上のエポキシ基含有（メタ）アクリル系共重合体にα，β−不飽和モノカルボン酸を付加反応させてなる反応生成物であって（メタ）アクリル当量が２００〜６００ｇ／ｅｑである反応性ポリマーを添加することで、表面硬度、耐久性を維持しつつ硬化収縮によるカールを低減できる。【選択図】なし【特許請求の範囲】
【請求項１】
エポキシ当量が１２０〜５００ｇ／ｅｑ、重量平均分子量が５，０００〜１００，０００およびガラス転移温度が３０℃以上のエポキシ基含有（メタ）アクリル重合体にα，β−不飽和モノカルボン酸を付加反応させてなる（メタ）アクリル当量が２００〜６００ｇ／ｅｑである反応性ポリマー（Ａ）を含有するカール防止剤。
【請求項２】
エポキシ当量が１２０〜５００ｇ／ｅｑ、重量平均分子量が１０，０００〜１００，０００およびガラス転移温度が３０℃以上のエポキシ基含有（メタ）アクリル系重合体にα，β−不飽和モノカルボン酸を付加反応させてなる（メタ）アクリル当量が２００〜６００ｇ／ｅｑである反応性ポリマー（Ａ）に、反応性二重結合とイソシアナート基を含有する化合物（ｃ）を反応させてなる反応性ポリマー（Ｂ）を含有するカール防止剤。
【請求項３】
エポキシ基含有（メタ）アクリル系重合体が、分子中にエポキシ基およびビニル基を有する化合物（ａ）３０〜１００重量部および（ａ）成分以外の１つの重合性二重結合を持った化合物（ｂ）０〜７０重量部を重合させて得られる請求項１または２に記載のカール防止剤。
【請求項４】
請求項１から３に記載のカール防止剤を１０〜８０重量％含有する活性エネルギー線硬化性樹脂組成物。
【請求項５】
請求項４に記載の活性エネルギー線硬化性樹脂組成物を用いて形成される保護コート層を有するフィルム基材。
【発明の詳細な説明】
【技術分野】
【０００１】
本発明は、カール防止剤、当該カール防止剤を含有する活性エネルギー線硬化性樹脂組成物および当該活性エネルギー線硬化性樹脂組成物を用いて形成される保護コート層を有するフィルム基材に関する。
【背景技術】
【０００２】
ポリエチレンテレフタレート樹脂（ＰＥＴ）、アクリル樹脂、ポリカーボネート樹脂、アセチル化セルロース樹脂などを用いて製造されるプラスチックフィルムは、工業用途で多用されている。これらフィルムは、例えば、ディスプレイの保護フィルムや自動車ウィンド用のソーラーフィルム等において用いられているが、これらのフィルムには、高い耐擦傷性が求められている。
【０００３】
耐擦傷性を高める方法としては、種々の方法が検討されているが、有機溶剤を使用しない等の環境上の優位性の点から、近年、フィルム上に架橋密度の高い多官能アクリレートを主体としたハードコート剤を塗布し、紫外線（ＵＶ）や電子線（ＥＢ）等の活性エネルギー線で硬化させハードコート層を形成する方法が実施されるようになってきている。
【０００４】
しかし、硬度を高めるために多官能アクリル化合物を主体としたＵＶ樹脂では、硬化反応の際に体積収縮が生じ基材フィルムがカールする場合があった。カールが発生すると、例えば、基材フィルムに１００μ以下の膜厚の薄いフィルムを利用する場合には、後工程における作業性が低下するという問題があった。
【０００５】
カールを抑える方法としては、たとえば、（１）架橋度を低くして硬化収縮率を低くする方法、（２）非反応性のポリマーを配合して硬化時の収縮を緩和する方法、（３）有機または無機フィラーを配合し、硬化収縮を緩和する方法などが行われている。しかしながら、（１）の場合には、得られる硬化塗膜の耐傷付き性が低下する場合があり、（２）の場合には、得られる硬化塗膜の耐傷付き性が低下したり、ブロッキング性が低下したり、相溶性の不足による白化やブリードが生じたりすることがあり（３）の場合には、透明塗膜を得ることが難しく、光沢も低くなるという問題があった。
【０００６】
ところで、本出願人は先に、特定の（メタ）アクリル当量、水酸基価、重量平均分子量を有するポリマーと多官能イソシアネートを含有する活性エネルギー線硬化性樹脂組成物の熱架橋反応生成物からなる表面保護シートを提案している（特許文献１参照）が、ハードコート用のカール防止についての開示はされていなかった。
【０００７】
【特許文献１】特開平９−２９０４９１号公報
【発明の開示】
【発明が解決しようとする課題】
【０００８】
本発明は、活性エネルギー線硬化性樹脂組成物に添加することで、活性エネルギー線硬化させる際の基材フィルムのカールを防止し、高度の耐久性（耐磨耗性および耐熱性）を有する硬化物を与えることができるカール防止剤、活性エネルギー線硬化性樹脂組成物およびフィルム基材を提供することを目的とする。
【課題を解決するための手段】
【０００９】
本発明者は、前記課題を解決すべく鋭意検討を重ねた結果、活性エネルギー線硬化性樹脂組成物において、特定のエポキシ当量、重量平均分子量、ガラス転移温度を有するエポキシ基含有（メタ）アクリル系共重合体にα，β−不飽和モノカルボン酸を付加反応させた特定の（メタ）アクリル当量を有する反応性ポリマーや、当該反応性ポリマーに反応性二重結合とイソシアナート基を含有する化合物を反応させた反応性ポリマーを添加することにより前記課題を解決しうることを見出し、本発明を完成するに到った。
【００１０】
すなわち、本発明は、
１．エポキシ当量が１２０〜５００ｇ／ｅｑ、重量平均分子量が５，０００〜１００，０００およびガラス転移温度が３０℃以上のエポキシ基含有（メタ）アクリル系重合体にα，β−不飽和モノカルボン酸を付加反応させてなる（メタ）アクリル当量が２００〜６００ｇ／ｅｑである反応性ポリマー（Ａ）を含有するカール防止剤。
２．エポキシ当量が１２０〜５００ｇ／ｅｑ、重量平均分子量が５，０００〜１００，０００およびガラス転移温度が３０℃以上のエポキシ基含有（メタ）アクリル系重合体にα，β−不飽和モノカルボン酸を付加反応させてなる（メタ）アクリル当量が２００〜６００ｇ／ｅｑである反応性ポリマー（Ａ）に、反応性二重結合とイソシアナート基を含有する化合物（ｃ）を反応させてなる反応性ポリマー（Ｂ）を含有するカール防止剤。
３．エポキシ基含有（メタ）アクリル系重合体が、分子中にエポキシ基およびビニル基を有する化合物（ａ）３０〜１００部および（ａ）成分以外の１つの重合性二重結合を持った化合物（ｂ）０〜７０部を重合させて得られる請求項１または２に記載のカール防止剤。
４．請求項１から３に記載のカール防止剤を１０％〜８０重量％含有する活性エネルギー線硬化性樹脂組成物。
５．  請求項４に記載の活性エネルギー線硬化性樹脂組成物を用いて形成される保護コート層を有するフィルム基材。
に関する。
【発明の効果】
【００１１】
本発明によれば、各種フィルムの保護コート層を活性エネルギー線硬化させる際に基材フィルムがカールせず、また該層を活性エネルギー線硬化させた後の表面硬度が高く、耐傷付き性に優れるものである。
【発明を実施するための最良の形態】
【００１２】
本発明のカール防止剤は、エポキシ当量が１２０〜５００ｇ／ｅｑ、重量平均分子量が５，０００〜１００，０００およびガラス転移温度が３０℃以上のエポキシ基含有（メタ）アクリル系重合体にα，β−不飽和モノカルボン酸を付加反応させてなる（メタ）アクリル当量が２００〜６００ｇ／ｅｑである反応性ポリマー（Ａ）（以下、（Ａ）成分という）またはエポキシ当量が１２０〜５００ｇ／ｅｑ、重量平均分子量が５，０００〜１００，０００およびガラス転移温度が３０℃以上のエポキシ基含有（メタ）アクリル系重合体にα，β−不飽和モノカルボン酸を付加反応させてなる（メタ）アクリル当量が２００〜６００ｇ／ｅｑである反応性ポリマー（Ａ）に、反応性二重結合とイソシアナート基を含有する化合物（ｃ）（以下、（ｃ）成分という）を反応させてなる反応性ポリマー（Ｂ）（以下、（Ｂ）成分という）を含有するものである。
【００１３】
本発明に用いられる（Ａ）成分は、エポキシ基含有（メタ）アクリル系重合体にα，β−不飽和モノカルボン酸を付加反応させて得られるものであり、（メタ）アクリル当量が２００〜６００ｇ／ｅｑのものでなければならない。なお、本発明において（メタ）アクリル当量とは、（メタ）アクリロイル基１モル当たりの分子量であり、組成物においては、(メタ)アクリロイル基濃度（ｍｏｌ／ｇ）の逆数で表される値である。（メタ）アクリル当量が２００〜６００ｇ／ｅｑの範囲外となる場合には、２００未満は合成上困難であり、６００を超える場合はハードコート性、すなわち耐摩耗性や鉛筆硬度が低下するため好ましくない。当該（メタ）アクリル当量は、１７０〜５００ｇ／ｅｑとすることが、耐摩耗性の点でより好ましい。
【００１４】
本発明の（Ａ）成分の製造に用いられるエポキシ基含有（メタ）アクリル系重合体は、エポキシ当量が１２０〜５００ｇ／ｅｑ、重量平均分子量が５，０００〜１００，０００およびガラス転移温度が３０℃以上のものでなければならない。エポキシ当量が、５００ｇ／ｅｑを超える場合には、（Ａ）成分の（メタ）アクリル当量が６００ｇ／ｅｑを超え、活性エネルギー線照射後の耐磨耗性が不十分となる。また、１２０ｇ／ｅｑ未満のものは合成が困難となる。重量平均分子量が５，０００〜１００，０００の範囲外となる場合には、カール抑制能が低下する、ゲル化する恐れが高くなる等の理由から好ましくない。ガラス転移温度が３０℃未満の場合には、活性エネルギー線照射後の耐磨耗性、耐ブロッキング性が低下するため好ましくない。なお、エポキシ当量は、１４０〜４００ｇ／ｅｑとすることが、目的の(メタ)アクリル当量を得る点で好ましく、重量平均分子量は、１０，０００〜５０，０００とすることが、合成が容易で作業性が良好となる点で好ましく、ガラス転移温度を３０〜１００℃とすることが、合成が容易になるため好ましい。なお、本発明においてエポキシ当量とは、ＪＩＳ−Ｋ−７２３６にて定義される値であり、重量平均分子量は、ゲルパーメーションクロマトグラフィーを用いて測定されたポリスチレン換算値によるものであり、ガラス転移温度（Ｔｇ）は、ポリマーを構成する各モノマーのホモポリマーのガラス転移温度の文献値からＦＯＸ式：１／Ｔｇ＝Σ（Ｗｘ／Ｔｘ）（式中、Ｔｇ：共重合体のガラス転移温度、Ｗｘ：モノマーｘの重量分率、Ｔｘ：モノマーｘのホモポリマーのガラス転移温度を表す。）を用いて算出した値である。例えば、ａ、ｂ、ｃの３成分からなる場合には、１／Ｔｇ＝Ｗａ／Ｔａ＋Ｗｂ／Ｔｂ＋Ｗｃ／Ｔｃにより導き出される。
【００１５】
エポキシ基含有（メタ）アクリル系重合体としては、エポキシ基を有する（メタ）アクリル系共重合体であれば特に限定されず、公知のものを用いることができる。具体的には、例えば、分子中にエポキシ基およびビニル基を有する化合物（ａ）（以下、（ａ）成分という）および必要に応じ（ａ）成分以外の１つの重合性二重結合を持った化合物（ｂ）（以下、（ｂ）成分という）を共重合させることにより得られる。
【００１６】
（ａ）成分としては、分子中にエポキシ基およびビニル基を有するものであれば特に限定されず公知のものを用いることができる。具体的には、例えば、グリシジル（メタ）アクリレート、ビスフェノールＡジグリシジルエーテルモノアクリレート、脂環式エポキシ樹脂のアクリレートなどが挙げられる。これらの中では、グリシジル（メタ）アクリレートを用いることが好ましい。
【００１７】
（ｂ）成分としては、（ａ）成分以外の１つの重合性二重結合を持った化合物であれば特に限定されず公知のものを使用することができる。具体的には、例えば、（メタ）アクリル酸アルキルエステル類、芳香族系モノマー、カチオン性モノマーなどが挙げられる。（メタ）アクリル酸アルキルエステル類とは、分子中に芳香族系官能基、アニオン性官能基およびカチオン性官能基を有しないものであれば特に限定されず公知のものを使用することができる。具体的には、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸ｔ−ブチル、（メタ）アクリル酸ペンチル、（メタ）アクリル酸ヘキシル、（メタ）アクリル酸シクロヘキシル、（メタ）アクリル酸イソボルニル、（メタ）アクリル酸ステアリル等が挙げられる。芳香族系モノマーとしては分子中にアニオン性官能基およびカチオン性官能基を用いない芳香族性官能基を有するものであれば特に限定されず、公知のものを使用することができる。具体的には、例えば、スチレン、α−メチルスチレン、ビニルトルエン、（メタ）アクリル酸ベンジル、フェノキシエチル（メタ）アクリレート等が挙げられる。カチオン性モノマーとしては、分子中にカチオン性官能基を有し、アニオン性官能基を有しないものであれば特に限定されず公知のものを使用することができる。具体的には、例えば、ジメチルアミノエチル（メタ）アクリレートなどが挙げられる。また、これらのモノマーの他に、（メタ）アクリルアミド、酢酸ビニルなども使用することができる。これらの中では、合成が容易である点から（メタ）アクリル酸アルキル、芳香族性モノマーを用いることが好ましい。
【００１８】
エポキシ基含有（メタ）アクリル系共重合体は、前記（ａ）成分を必須成分とし、必要に応じ（ｂ）成分を用いて重合することにより得られる。（ａ）成分の使用量は通常３０〜１００重量部好ましくは、５０〜１００重量部である。（ｂ）成分は、任意成分であり、その使用量は通常０〜７０重量部、好ましくは、０〜５０重量部であるが、（ｂ）成分を使用する場合には５〜７０重量部とすることが特に好ましい。（ａ）成分の使用量が前記範囲にない場合には、ハードコート性が低下する場合がある。
【００１９】
重合は公知のラジカル重合法によればよく、例えば、必要に応じて重合開始剤を用いて重合すれば良い。重合開始剤としては、特に限定されず公知のものを使用することができる。具体的には、過酸化水素、過硫酸アンモニウム、過硫酸カリウム等の無機過酸化物、ベンゾイルパーオキサイド、ジクミルパーオキサイド、ラウリルパーオキサイド等の有機過酸化物、２，２´−アゾビスイソブチロニトリル、ジメチル−２，２´−アゾビスイソブチレート等のアゾ系化合物等が挙げられ、これらは１種を単独で、または２種以上を組み合わせて用いることができる。
【００２０】
また、重合時には必要に応じて公知の連鎖移動剤を用いてもよい。具体的には、例えば、ラウリルメルカプタン、ドデシルメルカプタン、２−メルカプトベンゾチアゾール、ブロムトリクロルメタン等が挙げられ、これらは１種を単独で、または２種以上を組み合わせて用いることができる。
【００２１】
本発明の（Ａ）成分を製造する際に用いられるα，β−不飽和モノカルボン酸としては、カルボキシル基を一つ有し、重合性二重結合を有するものであれば特に限定されず、公知のものを使用することができる。具体的には、例えば、（メタ）アクリル酸、クロトン酸、などが挙げられる。
【００２２】
エポキシ基含有（メタ）アクリル系共重合体とα，β−不飽和モノカルボン酸の反応は、通常、両成分を混合し、８０〜１２０℃程度に加熱することにより行われる。エポキシ基含有（メタ）アクリル系共重合体とα，β−不飽和モノカルボン酸の使用量は、得られる（Ａ）成分の（メタ）アクリル当量が２００〜６００ｇ／ｅｑになるものであれば特に限定されないが、通常、エポキシ基１モルに対してα，β−不飽和モノカルボン酸を０．９〜１．１モル程度とすることが好ましい。
【００２３】
本発明のカール防止剤の他の態様は、前記（Ｂ）成分を含有するカール防止剤に関する。（Ｂ）成分は前述の方法により得られた（Ａ）成分に（ｃ）成分を反応させることにより得られる。本発明の（Ｂ）成分の製造に用いられる（ｃ）成分としては、反応性二重結合およびイソシアナート基を含有するものであれば特に限定されず公知のものを使用することができる。具体的には、例えば、一般式（１）：
【００２４】
【化１】
2008069303.tif 000002
【００２５】
（式中、Ｒは、Ｃ２〜４のアルキレン基、ｎは１〜５の整数を表す。）で表される化合物、すなわち、カレンズＡＯＩ、カレンズＢＥＩ（商品名、昭和電工（株）製）の他、ジイソシアネート化合物とヒドロキシアクリレートとの反応付加物等が例示できる。ここで、ジイソシアネート化合物としては、公知のものを特に限定されず使用することができ、例えば、トリレンジイソシアネート、ヘキサメチレンジイソシアネート、イソホロンジイソシアネート等が挙げられる。ヒドロキシアクリレートとしては、水酸基および（メタ）アクリル基を有する化合物であれば特に限定されず、公知のものを使用することができるが、例えば、２−ヒドロキシエチルアクリレート、２−ヒドロキシプロピルアクリレート、４−ヒドロキシブチルアクリレート、グリセリンジアクリレート、トリメチロールプロパンジアクリレート、ペンタエリスリトールトリアクリレート、ジペンタエリスリトールペンタアクリレート等が挙げられる。
【００２６】
（Ａ）成分と（ｃ）成分の反応としては、特に限定されず、公知の方法を採用することができる。具体的には、例えば、（Ａ）成分と（ｃ）成分を混合して、５０〜１２０℃程度より好ましくは、７０〜９０℃に加熱すれば良い。なお、（Ａ）成分と（ｃ）成分の使用量は特に限定されないが、通常、（Ａ）成分の水酸基（モル）：（ｃ）成分のイソシアネート基（モル）＝１：０．１〜１：１．０程度であり、好ましくは、１：０．１〜1：０．５である。使用量を当該範囲にすることで、組成物の安定性を高めることができる。
【００２７】
前記方法により得られた、（Ａ）成分および（Ｂ）成分はカール防止剤として、例えば、活性エネルギー線硬化性樹脂に添加して用いることができる。
【００２８】
本発明の活性エネルギー硬化性樹脂組成物は、多官能（メタ）アクリレートに前記（Ａ）成分および／または（Ｂ）成分を添加することにより得られる。
【００２９】
本発明の活性エネルギー硬化性樹脂組成物に用いられる多官能（メタ）アクリレートとしては、１分子中に２個以上の（メタ）アクリロイル基を有する化合物であれば特に限定されず公知のものを用いることができる。具体的には、例えば、ジペンタエリスリトールヘキサアクリレート、ジペンタエリスリトールペンタアクリレート、ペンタエリスリトールテトラアクリレート、ペンタエリスリトールトリアクリレート、トリメチロールプロパントリアクリレート、ジトリメチロールプロパンテトラアクリレート等、ジペンタエリスリトールペンタアクリレート、ペンタエリスリトールトリアクリレート等の他、水酸基を有する多官能（メタ）アクリレートオリゴマーと１分子中に２個以上のイソシアネート基を有する化合物とを反応させることにより得られる多官能ウレタン（メタ）アクリレート等も挙げられる。これら多官能（メタ）アクリレートは、１種または２種以上を混合して使用できる。これらの中では、硬化膜硬度、耐擦傷性の観点から、３官能以上の（メタ）アクリロイル基を有する化合物が好ましい。
【００３０】
本発明の活性エネルギー線硬化型樹脂には、さらに、表面調整剤、消泡剤等を添加してもよく、光学特性、物理的特性向上のため、反応性または非反応性の無機フィラー、反応性または非反応性の有機フィラーを配合してもよい。また、紫外線照射にて硬化する場合には、さらに光重合開始剤、光増感剤等を添加し、調整することが好ましい。
【００３１】
光重合開始剤としては、紫外線により分解してラジカルを発生して重合を開始せしめるものであれば、特に限定されず公知のものを用いることができる。具体的には、例えば、２，２−ジメトキシ−１，２−ジフェニルエタン−１−オン、１−シクロヘキシルフェニルケトン、２−ヒドロキシ−２−メチル−１−フェニル−プロパン−１−オン、１−[４−（２−ヒドロキシエトキシ）−フェニル]−２−ヒドロキシ−２−メチル−１−プロパン−１−オン、２−メチル−１−［４−（メチルチオ）フェニル］−２−モルフォリノプロパン−１−オン、２−ベンジル−２−ジメチルアミノ−１−（４−モルフォリノフェニル）−ブタノン−１、ビス（２，４，６−トリメチルベンゾイル）−フェニルフォスフィンオキサイド、２，４，６−トリメチルベンゾイル−ジフェニル−フォスフィンオキサイド、４−メチルベンゾフェノン等が挙げられる。
【００３２】
本発明の活性エネルギー線硬化性樹脂組成物中に含まれる各成分の配合量は、用途に応じて適宜決定すればよいが、通常、活性エネルギー線硬化性樹脂組成物中、（Ａ）成分または（Ｂ）成分が５〜９０重量％程度含有させることが好ましい。なお、光重合開始剤を用いる場合には、光重合開始剤を０．５〜１０重量％程度となるように用いればよい。
【００３３】
本発明の活性エネルギー線硬化性樹脂組成物は、各種基材に公知の方法で塗布、乾燥後、活性エネルギー線を照射することにより硬化させることで保護コート層を有する基材とすることができる。フィルムを用いる場合を例にあげると、例えば、各種フィルム基材上に、乾燥後の重量が０．１〜３０ｇ／ｍ２、好ましくは１〜２０ｇ／ｍ２になるように塗布し、乾燥後活性エネルギー線を照射させて硬化膜を形成させることにより保護コート層を有するフィルム基材が得られる。
【００３４】
本発明の活性エネルギー線硬化性樹脂組成物は、各種公知の基材にもちいることができる。具体的には、例えば、プラスチック（ポリカーボネート、ポリメチルメタクリレート、ポリスチレン、ポリエステル、ポリオレフィン、エポキシ樹脂、メラミン樹脂、トリアセチルセルロース樹脂、ＡＢＳ樹脂、ＡＳ樹脂、ノルボルネン系樹脂等）等が挙げられる。
【００３５】
本発明の活性エネルギー線硬化性樹脂組成物の塗布方法としては、特に限定されず公知の方法を採用することができ、例えばバーコーター塗工、メイヤーバー塗工、エアナイフ塗工、グラビア塗工、リバースグラビア塗工、オフセット印刷、フレキソ印刷、スクリーン印刷法等が挙げられる。
【００３６】
照射する活性エネルギー線としては、例えば、紫外線や電子線が挙げられる。紫外線により硬化させる場合、光源としてキセノンランプ、高圧水銀灯、メタルハライドランプを有する紫外線照射装置が使用され、必要に応じて光量、光源の配置などが調整されるが、高圧水銀灯を使用する場合、通常８０〜１６０W／ｃｍの光量を有したランプ１灯に対して搬送速度５〜５０ｍ/分で硬化させるのが好ましい。一方、電子線により硬化させる場合、通常１０〜３００ｋＶの加速電圧を有する電子線加速装置にて、搬送速度５〜５０ｍ/分で硬化させるのが好ましい。
【実施例】
【００３７】
以下に、実施例をあげて本発明をより具体的に説明するが、本発明はこれら実施例に限定されるものではない。なお以下「部」及び「％」は、特記しない限りいずれも質量基準である。
なお、（メタ）アクリル当量、エポキシ当量、重量平均分子量は下記の方法で測定した。
（メタ）アクリル当量：（メタ）アクリロイル基１モルが含有される活性エネルギー線硬化樹脂の重量の計算値（ｇ／ｅｑ）である。
エポキシ当量：ＪＩＳ−Ｋ−７２３６に準拠して測定。
重量平均分子量：ゲルパーメーションクロマトグラフィー（東ソー（株）製、商品名「ＨＬＣ−８２２０」、カラム：東ソー（株）製、商品名「ＳｕｐｅｒＨＺ−Ｍ」×３）により測定
【００３８】
［カール防止剤の合成］
合成例１
撹拌装置、冷却管、滴下ロート及び窒素導入管を備えた反応装置に、グリシジルメタアクリレート（以下、ＧＭＡという）２５０部、ラウリルメルカプタン１．３部、酢酸ブチル１０００部及び２，２´−アゾビスイソブチロニトリル（以下、ＡＩＢＮという）７．５部を仕込んだ後、窒素気流下に約１時間かけて系内温度が約９０℃になるまで昇温し、１時間保温した。次いで、あらかじめＧＭＡ７５０部、ラウリルメルカプタン３．７部及びＡＩＢＮ２２．５部からなる混合液を仕込んだ滴下ロートより、窒素気流下に混合液を、約２時間を要して系内に滴下し、３時間同温度に保温後、ＡＩＢＮ１０部を仕込み、１時間保温した。その後、１２０℃に昇温し、２時間保温した。６０℃まで冷却、共重合体Ａ１の溶液を得た。Ａ１のエポキシ当量は、固形分換算で１４２ｇ／ｅｑ。重量平均分子量は、２０，０００。ガラス転移温度は、４６℃(計算値)であった。
続いて、窒素導入管を空気導入管につけ替え、アクリル酸（以下、ＡＡという）５０７部、メトキノン２．３部及びトリフェニルフォスフィン６．０部を仕込み混合した後、空気バブリング下にて、１１０℃まで昇温した。同温度にて８時間保温後、メトキノン１．６部を仕込み、冷却して、不揮発分が５０％となるよう酢酸エチルを加え、反応性ポリマーB１の溶液を得た。反応性ポリマーB１のアクリル当量は、固形分換算で２１４ｇ／ｅｑ、重量平均分子量  ４０，０００（ＧＰＣによるポリスチレン換算による）であった。
【００３９】
合成例２
撹拌装置、冷却管、滴下ロート及び窒素導入管を備えた反応装置に、ＧＭＡ  ２５０部、酢酸ブチル１０００部及びＡＩＢＮ  ５部を仕込んだ後、窒素気流下に約１時間かけて系内温度が約９０℃になるまで昇温し、１時間保温した。次いで、あらかじめＧＭＡ７５０部及びＡＩＢＮ  １５部からなる混合液を仕込んだ滴下ロートより、窒素気流下に混合液を約２時間を要して系内に滴下し、３時間同温度に保温後、ＡＩＢＮ  １０部を仕込み、１時間保温した。その後、１２０℃に昇温し、２時間保温した。６０℃まで冷却、共重合体Ａ１の溶液を得た。Ａ２のエポキシ当量は、固形分換算で１４２ｇ／ｅｑ。重量平均分子量は、３０，０００。ガラス転移温度は、４６℃（計算値）であった。
続いて、窒素導入管を空気導入管につけ替え、ＡＡ  ５０７部、メトキノン２．３部及びトリフェニルフォスフィン６．０部を仕込み混合した後、空気バブリング下にて、１１０℃まで昇温した。同温度にて８時間保温後、メトキノン１．６部を仕込み、冷却して、不揮発分が５０％となるよう酢酸エチルを加え、反応性ポリマーＢ1の溶液を得た。反応性ポリマーB１のアクリル当量は、固形分換算で２１４ｇ／ｅｑ、重量平均分子量  ６０，０００（ＧＰＣによるポリスチレン換算による）であった。
【００４０】
合成例３
撹拌装置、冷却管、滴下ロート及び窒素導入管を備えた反応装置に、ＧＭＡ  １８７．５部、メチルメタクリレート（（以下、ＭＭＡという）６２．５部、ラウリルメルカプタン１．３部、酢酸ブチル１０００部及びＡＩＢＮ  ７．５部を仕込んだ後、窒素気流下に約１時間かけて系内温度が約９０℃になるまで昇温し、１時間保温した。次いで、あらかじめＧＭＡ５６２．５部、ＭＭＡ１８７．５部、ラウリルメルカプタン３．７部及びＡＩＢＮ２２．５部からなる混合液を仕込んだ滴下ロートより、窒素気流下に混合液を約２時間を要して系内に滴下し、３時間同温度に保温後、ＡＩＢＮ１０部を仕込み、１時間保温した。その後、１２０℃に昇温し、２時間保温した。６０℃まで冷却、共重合体Ａ３の溶液を得た。Ａ３のエポキシ当量は、固形分換算で１９０ｇ／ｅｑ。重量平均分子量は、１８，５００。ガラス転移温度は、５９℃(計算値)であった。
続いて、窒素導入管を空気導入管につけ替え、ＡＡ  ３８０．３部、メトキノン２．３部及びトリフェニルフォスフィン６．０部を仕込み混合した後、空気バブリング下にて、１１０℃まで昇温した。同温度にて８時間保温後、メトキノン１．６部を仕込み、冷却して、不揮発分が５０％となるよう酢酸エチルを加え、反応性ポリマーB３の溶液を得た。反応性ポリマーB３のアクリル当量は、固形分換算で２６２ｇ／ｅｑ、重量平均分子量  ３６，５００（ＧＰＣによるポリスチレン換算による）であった。
【００４１】
合成例４
撹拌装置、冷却管、滴下ロート及び窒素導入管を備えた反応装置に、ＧＭＡ  １２５部、ＭＭＡ  ６２．５部、エチルアクリレート（以下、ＥＡという）６２．５部、ラウリルメルカプタン１．３部、酢酸ブチル１０００部及びＡＩＢＮ  ７．５部を仕込んだ後、窒素気流下に約１時間かけて系内温度が約９０℃になるまで昇温し、１時間保温した。次いで、あらかじめＧＭＡ  ３７５部、ＭＭＡ  １８７．５部、ＥＡ  １８７．５部、ラウリルメルカプタン３．７部及びＡＩＢＮ２２．５部からなる混合液を仕込んだ滴下ロートより、窒素気流下に混合液を約２時間を要して系内に滴下し、３時間同温度に保温後、ＡＩＢＮ１０部を仕込み、１時間保温した。その後、１２０℃に昇温し、２時間保温した。６０℃まで冷却、共重合体Ａ４の溶液を得た。Ａ４のエポキシ当量は、固形分換算で２８４ｇ／ｅｑ。重量平均分子量は、１８，５００。ガラス転移温度は、３６℃(計算値)であった。
続いて、窒素導入管を空気導入管につけ替え、ＡＡ  ３８０．３部、メトキノン２．３部及びトリフェニルフォスフィン６．０部を仕込み混合した後、空気バブリング下にて、１１０℃まで昇温した。同温度にて８時間保温後、メトキノン１．６部を仕込み、冷却して、不揮発分が５０％となるよう酢酸エチルを加え、反応性ポリマーB４の溶液を得た。反応性ポリマーB４のアクリル当量は、固形分換算で２６２ｇ／ｅｑ、重量平均分子量  ３７，０００（ＧＰＣによるポリスチレン換算による）であった。
【００４２】
合成例５
撹拌装置、冷却管、滴下ロート及び窒素導入管を備えた反応装置に、ＧＭＡ  ２５０部、ラウリルメルカプタン１．３部、酢酸ブチル１０００部及びＡＩＢＮ  ７．５部を仕込んだ後、窒素気流下に約１時間かけて系内温度が約１２０℃になるまで昇温し、１時間保温した。次いで、あらかじめＧＭＡ７５０部、ラウリルメルカプタン３．７部及びＡＩＢＮ  ２２．５部からなる混合液を仕込んだ滴下ロートより、窒素気流下に混合液を約２時間を要して系内に滴下し、３時間同温度に保温後、ＡＩＢＮ  １０部を仕込み、３時間保温した。その後、６０℃まで冷却、共重合体Ａ５の溶液を得た。Ａ５のエポキシ当量は、固形分換算で１４２ｇ／ｅｑ。重量平均分子量は、５，０００。ガラス転移温度は、４６℃（計算値）であった。
続いて、窒素導入管を空気導入管につけ替え、ＡＡ  ５０７部、メトキノン２．３部及びトリフェニルフォスフィン６．０部を仕込み混合した後、空気バブリング下にて、１１０℃まで昇温した。同温度にて８時間保温後、メトキノン１．６部を仕込み、冷却して、不揮発分が５０％となるよう酢酸エチルを加え、反応性ポリマーB５の溶液を得た。反応性ポリマーB５のアクリル当量は、固形分換算で２１４ｇ／ｅｑ、重量平均分子量  ９，０００（ＧＰＣによるポリスチレン換算による）であった。
【００４３】
合成例６
撹拌装置、冷却管、滴下ロート及び窒素導入管を備えた反応装置に、ＧＭＡ  ５０部、ＭＭＡ  ２００部、ラウリルメルカプタン１．３部、酢酸ブチル１０００部及びＡＩＢＮ  ７．５部を仕込んだ後、窒素気流下に約１時間かけて系内温度が約９０℃になるまで昇温し、１時間保温した。次いで、あらかじめＧＭＡ１５０部、ＭＭＡ６００部、ラウリルメルカプタン３．７部及びＡＩＢＮ２２．５部からなる混合液を仕込んだ滴下ロートより、窒素気流下に混合液を、約２時間で系内に滴下し、３時間同温度に保温後、ＡＩＢＮ１０部を仕込み、１時間保温した。その後、１２０℃に昇温し、２時間保温した。６０℃まで冷却、共重合体Ａ６の溶液を得た。Ａ６のエポキシ当量は、固形分換算で７１１ｇ／ｅｑ。重量平均分子量は、１９，０００。ガラス転移温度は、９２℃（計算値）であった。
続いて、窒素導入管を空気導入管につけ替え、ＡＡ１０１．４部、メトキノン２．３部及びトリフェニルフォスフィン６．０部を仕込み混合した後、空気バブリング下にて、１１０℃まで昇温した。同温度にて８時間保温後、メトキノン１．６部を仕込み、冷却して、不揮発分が５０％となるよう酢酸エチルを加え、反応性ポリマーＢ６の溶液を得た。反応性ポリマーB６のアクリル当量は、固形分換算で７８３ｇ／ｅｑ、重量平均分子量  ２９，０００（ＧＰＣによるスチレン換算による）であった。
【００４４】
合成例７
撹拌装置、冷却管、滴下ロート及び窒素導入管を備えた反応装置に、ＧＭＡ  １８７．５部、ＥＡ６２．５部、ラウリルメルカプタン１．３部、酢酸ブチル１０００部及びＡＩＢＮ  ７．５部を仕込んだ後、窒素気流下に約１時間かけて系内温度が約９０℃になるまで昇温し、１時間保温した。次いで、あらかじめＧＭＡ５６２．５部、ＥＡ１８７．５部、ラウリルメルカプタン３．７部及びＡＩＢＮ２２．５部からなる混合液を仕込んだ滴下ロートより、窒素気流下に混合液を、約２時間で系内に滴下し、３時間同温度に保温後、ＡＩＢＮ１０部を仕込み、１時間保温した。その後、１２０℃に昇温し、２時間保温した。６０℃まで冷却、共重合体Ａ７の溶液を得た。Ａ７のエポキシ当量は、固形分換算で１９０ｇ／ｅｑ。重量平均分子量は、２１，０００、ガラス転移温度は、２５℃（計算値）であった。
続いて、窒素導入管を空気導入管につけ替え、ＡＡ３８０．３部、メトキノン２．３部及びトリフェニルフォスフィン６．０部を仕込み混合した後、空気バブリング下にて、１１０℃まで昇温した。同温度にて８時間保温後、メトキノン１．６部を仕込み、冷却して、不揮発分が５０％となるよう酢酸エチルを加え、反応性ポリマーＢ７の溶液を得た。反応性ポリマーＢ７は、のアクリル当量は、固形分換算で２６２ｇ／ｅｑ、重量平均分子量  ３７，５００（ＧＰＣによるスチレン換算による）であった。
【００４５】
［試験片の調製］
合成例１〜７で得られた活性エネルギー線硬化樹脂、多官能アクリレートおよび光重合開始剤を表１に示した割合で配合した活性エネルギー線硬化型コーティング剤組成物を硬化させることにより得られる硬化膜について、以下の項目につき性能を評価した。性能評価結果を表１に併せて示す。
【００４６】
（１）耐擦傷性
表１に記載の活性エネルギー線硬化型コーティング剤組成物を、７５μm膜厚のポリエチレンテレフタレート（ＰＥＴ）フィルム上に＃４０バーコーターで塗布し（計算値：膜厚２０μm）、８０℃で１分乾燥させ、空気下で高圧水銀灯を用いて６００ｍJ／cm2の照射量で通過させて硬化させた。この硬化膜を６００ｇのおもりの底に１０ｍｍ×１０ｍｍの範囲に付けたスチールウールで３０回擦り、外観を観察し、以下の基準で評価した。結果を表１に示す。
○：変化無し。△：細かいキズ有り。×：大きなキズ有
【００４７】
（２）鉛筆硬度
上記試験片の硬化塗膜部をＪＩＳ  Ｋ  ５６００に従い荷重５００ｇの鉛筆引っかき試験によって評価した。結果を表１に示す。
【００４８】
（３）塗工フィルムのカール
活性エネルギー線硬化型樹脂塗工後の基材フィルムを１０ｃｍ×１０ｃｍに切り出した際のフィルム四隅の反り高さを測定した。結果を表１に示す。
【００４９】
（４）透明性
上記試験片を目視観察しまったく濁りがない場合○、やや濁り・曇りがある場合△、白濁している場合×とした。結果を表１に示す。
【００５０】
なお、表１中、ＰＥ3Ａは多官能ポリエステルアクリレート（商品名：ビスコート３００、大阪有機化学（株）製）、ＨＣＰＫは光重合開始剤１−ヒドロキシ−シクロヘキシル−フェニルケトン（商品名：イルガキュアー１８４、チバ・スペシャルティ・ケミカルズ社製）、ＭＥＫは、メチルエチルケトンである。また、アクリル樹脂は、日本油脂（株）製  商品名：ブレンマーＣＰ−５０Ｍ、シリカフィラーは、東ソーシリカ（株）製  商品名：Ｎｉｐｓｉｌ  Ｅ−２２０Ａである。
【００５１】
【表１】
2008069303.tif 000003